(57)【要約】【課題】自然爪の表面に形成した人工爪を容易に除去する。【解決手段】水溶性接着剤を水に添加すると共に、エタノールを添加して、下塗り剤を生成する。その後、下塗り剤を自然爪（２）の表面に塗布して下塗り層（３）を形成し、下塗り層（３）上に人工爪（４）を接着する。人工爪（４）を付けた自然爪（２）を水中に浸漬すると、下塗り剤（３）は、水に溶解して再湿性を生じ、人工爪（４）を自然爪（２）から容易に除去することができる。【選択図】  図３
2004290572.tif 000002
【特許請求の範囲】
【請求項１】
水溶性接着剤を水に添加すると共に、エタノールを添加して、下塗り剤を生成する過程と、
自然爪の表面に下塗り剤を塗布して、下塗り層を形成する過程と、
下塗り層上に人工爪を接着する過程とを含むことを特徴とする人工爪形成法。
【請求項２】
水溶性接着剤は、ポリビニルアルコール、イソブテン−無水マレイン酸共重合体、ポリアクリルアミド、ポリエチレンオキサイド、ポリビニルピロリドン、酢酸ビニル共重合体、アクリル系共重合体から選択される請求項１に記載の人工爪形成法。
【請求項３】
水溶性接着剤は、重合度２００〜１６００の低重合度又は中重合度を有し、７０〜９８モル％の部分ケン化されたポリビニルアルコールである請求項１に記載の人工爪形成法。
【請求項４】
下塗り剤を生成する過程は、攪拌しながら常温の水に粉状のポリビニルアルコールを徐々に投入してポリビニルアルコールを水中に十分に分散させて分散水溶液を生成する過程と、更に攪拌しながら８０〜９０℃に一定時間保持する過程と、その後、水及びエタノールを更に添加する過程とを含む請求項３に記載の人工爪形成法。
【請求項５】
下塗り層上に人工爪を接着する過程は、既成の人工爪を下塗り層上に直接接着する過程又は接着剤と着色剤粉末との混合物層を下塗り層上に形成しかつ硬化させて下塗り層上に人工爪を形成する過程を含む請求項１に記載の人工爪形成法。
【請求項６】
下塗り剤を生成する過程は、重量基準で５〜２０倍の水中に水溶性接着剤を分散させた後、２〜８倍の水及び２〜６倍のエタノールを添加する請求項１又は４に記載の人工爪形成法。
【発明の詳細な説明】
【０００１】
【発明の属する技術分野】
本発明は、人工爪形成法、特に自然爪の表面に形成した人工爪を容易に除去できる人工爪形成法に関するものである。
【０００２】
【従来の技術】
例えば、特開２００１−３５３０２１号公報には、比較的簡単な作業で人工爪を完成でき、制作時間も短くて費用も削減できると共に、デザイン性の高い人工爪が形成できる人工爪基材と、その人工爪基材を収納する人工爪形成セット及びその人工爪基材を使用した人工爪の形成方法が開示されている。この人工爪基材は、人間の自然爪に固着する人工爪基材の長手方向の一端に自然爪の爪根と向かい合う弧状凹部を形成し、他端に爪先部を形成して、爪先部と弧状凹部の両端のエッジ部とをつなぐ左右対称の一対の側爪郭を有する。自然爪の爪先の曲線部の曲率半径より小さい弧状凹部の曲率半径で可撓性樹脂により人工爪基材が形成される。人工爪基材と自然爪とにまたがってシアノアクリレート系接着剤とアクリルパウダーとの混合物層を形成して自然爪と人工爪基材とを一体とする造形により人工爪が形成される。
【０００３】
米国特許第５，８０６，５３６号公報には、爪研磨溶剤を収容する円筒状の容器と、容器内に収容されかつ研磨用繊維を有する研磨パッドとを有する人工爪除去装置が開示されている。研磨パッドに形成された開口部内に１本又は複数本の指を挿入して指の爪に固着された人工爪を研磨パッドに擦り付けることにより人工爪を除去することができる。米国特許第５，９２１，２５０号公報には、容器と、容器内に収容されるアセトン等の溶媒と、溶媒を加温する湯を収容する加温部とを備えた人工爪除去用容器が開示されている。この人工爪除去用容器では、人工爪が固着された爪を加温された溶媒中に浸漬することにより人工爪を除去することができる。米国特許第６，３６７，４８５号公報には、ほぼＨ字状に形成された人工爪除去具が開示されている。アセトンを数滴人工爪と人工爪除去具上に滴下した後に、人工爪除去具を折り畳んで指に捲きつけて、人工爪除去具により筒状に人工爪を把持して内部に熱を保持し、人工爪を除去することができる。
【０００４】
【特許文献１】
特開２００１−３５３０２１号公報
【特許文献２】
米国特許第５，８０６，５３６号公報
【特許文献３】
米国特許第５，９２１，２５０号公報
【特許文献４】
米国特許第６，３６７，４８５号公報
【０００５】
【発明が解決しようとする課題】
ところで、前記従来の人工爪除去具は大掛かりでかつ高価であり、人工爪を溶解するアセトンは特有の異臭を伴うため、人工爪を容易に除去できる手段が要求されてきた。また、美容院、美容学校等のネイルケア法の学習を行う際に、人工爪を容易に除去できないと反復して学習を行うことができない。更に、アセトンにより除去した人工爪は、アセトンにより破壊されるため、２度と使用することができない。
本発明は、人工爪を損傷せずに自然爪の表面に形成した人工爪を容易に除去できる人工爪形成法を提供することを目的とする。
【０００６】
【課題を解決するための手段】
本発明による人工爪形成法は、水溶性接着剤を水に添加すると共に、エタノールを添加して、下塗り剤を生成する過程と、下塗り剤を自然爪（２）の表面に塗布して、下塗り層（３）を形成する過程と、下塗り層（３）上に人工爪（４）を接着する過程とを含む。人工爪（４）を付けた指（４）を水中に浸漬すると、下塗り層（３）は、水に溶解して再湿性を生じ、接着力が低下するので、自然爪（２）又は人工爪（４）に損傷を与えずに、人工爪（４）を自然爪（２）から容易に除去することができる。このため、短時間に人工爪（４）を除去できると共に、除去の際に損傷を受けない人工爪（４）を再度使用することができる。
【０００７】
【発明の実施の形態】
以下、本発明による人工爪形成法及び形成された人工爪を除去する方法の実施の形態を図１〜図３について説明する。
本発明による人工爪形成法では、まず、常温の水に攪拌しながら粉状の水溶性接着剤を徐々に投入して水中に十分に分散させる。ポリビニルアルコールを水溶性接着剤として選択する場合は、重合度２００〜１６００の低重合度又は中重合度を有し、７０〜９８モル％の部分ケン化されたものがよい。重合度が１６００を越えると、接着性が著しく増大する上に、水溶解性が低下するので、再湿を行っても人工爪を容易に除去することができない。重合度が２００に満たないと重合度が低すぎて接着性が不十分となる。このため、重合度は８００〜１５００、又は９００〜１４００が特に好ましい。また、部分ケン化度が９８モル％を越えると、接着強度が強すぎて、再湿性が低下し常温の水には殆ど溶解しない。部分ケン化度が８０モル％以下になると温水に溶解し難くなるが冷水には可溶であり、７０モル％に満たないと必要な接着強度が得られない。
【０００８】
次に、分散水溶液を更に攪拌しながら８０〜９０℃に３０〜６０分保持し、その後、水及びエタノールを分散水溶液に更に添加して、希釈すると同時に揮発性を付与し、下塗り剤を生成する。続いて、図１に示すように、指（１）の爪（２）に刷毛で下塗り剤を自然爪（２）の表面に塗布し、下塗り層（３）を形成する。その後、図３に示すように、下塗り層（３）の接着性又は人工爪（４）の接着性を利用して下塗り層（３）の上に人工爪（４）を接着する。下塗り層（３）上に人工爪（４）を接着する際に、既成の人工爪を水溶性接着剤上に直接接着することができる。また、別法として、下塗り層（３）上にシアノアクリレート系接着剤とアクリルパウダー（着色剤）との混合物層を硬化した又は未硬化の下塗り層（３）上に形成して硬化させ新たに、人工爪（４）を形成してもよい。
【０００９】
人工爪（４）を除去する際に、人工爪（４）を付けた爪（２）を水中に浸漬すると、下塗り層（３）は、水に溶解して再湿性を生じ、接着力が低下するので、自然爪（２）に損傷を与えずに、人工爪（４）を指で剥がしながら自然爪（２）から容易に除去することができる。このため、短時間に人工爪（４）を除去できると共に、除去の際に損傷を受けない人工爪（４）を再度使用することができる。
【００１０】
【実施例】
例１
ＥＧ−４０ゴーセノール（日本合成化学工業株式会社製ポリビニルアルコール）２００ｇを２０００ｃｃ（２０００ｇ）の水に攪拌しながら添加し、所定の手順で攪拌しかつ所定時間所定の温度に加熱して、ＥＧ−４０ゴーセノールを水に完全に溶解した。その後、水１０００ｃｃ（１０００ｇ）及びエタノール１０００ｃｃ（純度９８％）（７９３ｇ）を添加して、希釈しかつ揮発性を付与して下塗り剤を生成した。得られた下塗り剤を使用して下塗り層を形成し、その後、下塗り層上に人工爪を形成したとき、人工爪は十分な接着強度で自然爪上に固着された。人工爪の使用後に、指を水中に浸漬したとき、下塗り層は、再湿性を生じて水に溶解したので、人工爪を自然爪から容易に除去することができた。
【００１１】
例２
ＥＧ−４０ゴーセノール（日本合成化学工業株式会社製ポリビニルアルコール）６０ｇを６００ｃｃ（６００ｇ）の水に攪拌しながら添加し、所定の手順で攪拌しかつ所定時間所定の温度に加熱して、ＥＧ−４０ゴーセノールを水に完全に溶解した。その後、水３００ｃｃ（３００ｇ）及びエタノール３００ｃｃ（２３８ｇ）を添加して、希釈しかつ揮発性を付与して下塗り剤を生成した。例１と同様に、得られた下塗り剤を使用して下塗り層を形成し、その後、下塗り層上に人工爪を形成したとき、人工爪は十分な接着強度で自然爪上に固着された。人工爪の使用後に、指を水中に浸漬したとき、下塗り層は、再湿性を生じて水に溶解したので、人工爪を自然爪から容易に除去することができた。
【００１２】
例３
ＥＧ−４０ゴーセノール（日本合成化学工業株式会社製ポリビニルアルコール）２００ｇを２０００ｃｃ（２０００ｇ）の水に攪拌しながら添加し、所定の手順で攪拌しかつ所定時間所定の温度に加熱して、ＥＧ−４０ゴーセノールを水に完全に溶解した。その後、水１０００ｃｃ（１０００ｇ）及びエタノール１０００ｃｃ（７９３ｇ）を添加して、希釈しかつ揮発性を付与して下塗り剤を生成した。例１と同様に、得られた下塗り剤を使用して下塗り層を形成し、その後、下塗り層上に人工爪を形成したとき、人工爪は十分な接着強度で自然爪上に固着された。人工爪の使用後に、指を水中に浸漬したとき、下塗り層は、再湿性を生じて水に溶解したので、人工爪を自然爪から容易に除去することができた。
【００１３】
従って、水溶性接着剤を重量基準で５〜２０倍の水で希釈し、更に、２〜８倍の水で希釈し、更に２〜６倍のエタノールを添加することが望ましいことが判明した。
【００１４】
ポリビニルアルコール以外の水溶性接着剤は、例えば、イソブテン−無水マレイン酸共重合体、ポリアクリルアミド、ポリエチレンオキサイド、ポリビニルピロリドン、酢酸ビニル共重合体、アクリル系共重合体から選択することができ、これらの水溶性接着剤でも、ポリビニルアルコールと同様に、自然爪に接着した人工爪を良好に除去することができた。
【００１５】
【発明の効果】
前記の通り、本発明では、使用者に苦痛を与えずに短時間に人工爪を自然爪から容易に除去することができる。また、除去した人工爪は、損傷を受けないので、再度使用することができる。
【図面の簡単な説明】
【図１】本発明に従い下塗り剤を爪に塗布する状態を示す斜視図
【図２】本発明に従い下塗り層を形成した状態を示す断面図
【図３】下塗り層上に人工爪を接着した状態を示す断面図
【符号の説明】
（１）・・指、  （２）・・自然爪、  （３）・・下塗り層、  （４）・・人工爪、
【図１】
2004290572.tif 000003
【図２】
2004290572.tif 000004
【図３】
2004290572.tif 000005